(57)【特許請求の範囲】
【請求項１】
珪砂を出発原料とするケイ酸アルカリ含有液に由来するコロイダルシリカを含む研磨用組成物で研磨対象物を研磨する工程（１）と、
シリカ粒子を含む表面処理液で前記研磨対象物を表面処理する工程（２）と
をこの順に含み、
ここで、前記表面処理液に含まれるシリカ粒子は、前記ケイ酸アルカリ含有液に由来するコロイダルシリカ以外のシリカ粒子であり、
前記研磨用組成物に含まれるコロイダルシリカの平均一次粒子径Ｄ１は５ｎｍ以上１００ｎｍ以下であり、
前記表面処理液に含まれるシリカ粒子の平均一次粒子径Ｄ１は５ｎｍ以上１００ｎｍ以下であり、
前記研磨用組成物は厚さ１００ｎｍ未満のフィルム状物質を含み、前記表面処理液は厚さ１００ｎｍ未満のフィルム状物質を含まない、研磨物の製造方法。
【請求項２】
前記表面処理液に含まれるシリカ粒子は、前記ケイ酸アルカリ含有液に由来するコロイダルシリカ以外のシリカ粒子であって、金属ケイ素を原料とするシリカ粒子である、請求項１に記載の研磨物の製造方法。
【請求項３】
前記表面処理液に含まれるシリカ粒子はアルコキシド法コロイダルシリカである、請求項１または２に記載の研磨物の製造方法。
【請求項４】
前記研磨用組成物に含まれる前記コロイダルシリカの平均一次粒子径Ｄ１は５ｎｍ以上８０ｎｍ以下である、請求項１から３のいずれか一項に記載の研磨物の製造方法。
【請求項５】
前記表面処理液のｐＨが７以下である、請求項１から４のいずれか一項に記載の研磨物の製造方法。
【請求項６】
前記研磨対象物が磁気ディスク基板である、請求項１から５のいずれか一項に記載の研磨物の製造方法。
【請求項７】
前記研磨対象物がガラス磁気ディスク基板またはフォトマスク基板である、請求項１から５のいずれか一項に記載の研磨物の製造方法。
【請求項８】
珪砂を出発原料とするケイ酸アルカリ含有液に由来するコロイダルシリカを用いる研磨物の製造において、該研磨物の表面の欠陥を低減する方法であって、
珪砂を出発原料とするケイ酸アルカリ含有液に由来するコロイダルシリカを含む研磨用組成物で研磨対象物を研磨する工程（１）と、
シリカ粒子を含む表面処理液で前記研磨対象物を表面処理する工程（２）と
をこの順に含み、
ここで、前記表面処理液に含まれるシリカ粒子は、前記ケイ酸アルカリ含有液に由来するコロイダルシリカ以外のシリカ粒子であり、
前記研磨用組成物に含まれるコロイダルシリカの平均一次粒子径Ｄ１は５ｎｍ以上１００ｎｍ以下であり、
前記表面処理液に含まれるシリカ粒子の平均一次粒子径Ｄ１は５ｎｍ以上１００ｎｍ以下であり、
前記研磨用組成物は厚さ１００ｎｍ未満のフィルム状物質を含み、前記表面処理液は厚さ１００ｎｍ未満のフィルム状物質を含まない、欠陥低減方法。
【発明の詳細な説明】
【技術分野】
【０００１】
本発明は、研磨物の製造方法に関する。
【背景技術】
【０００２】
従来、金属や半金属、非金属、その酸化物等の材料表面に対して、研磨用組成物を用いた研磨加工が行われており、研磨用組成物の組成や研磨プロセスに関して様々な検討がなされている。例えば特許文献１には、研磨用組成物に特定のポリマーを含有させることによって洗浄後の基板汚れを少なくすることが記載されている。特許文献２，３には、砥粒の粒径や材質が異なる複数種類の研磨用組成物を用いて多段階の研磨を行うことが記載されている。特許文献４は、シリカ溶液から異物を除去する方法および該方法により調製されたシリカ溶液を含む研磨液に関する。
【先行技術文献】
【特許文献】
【０００３】
【特許文献１】特開２００６−１６７８１７号公報
【特許文献２】特開２０１１−２３３７４８号公報
【特許文献３】特開２０１３−０３１９０９号公報
【特許文献４】特開２０１３−１７０１１９号公報
【発明の概要】
【発明が解決しようとする課題】
【０００４】
ところで、例えば磁気ディスク基板の研磨においては、高容量化のため、より高品質な表面に仕上げることが要求されており、従来は問題とされてこなかったレベルでの欠陥抑制が求められている。そこで、ケイ酸アルカリ含有液に由来するコロイダルシリカを含む研磨用組成物による研磨後の表面を詳細に解析したところ、上記研磨後の表面において検出される欠陥のなかに、該表面に付着した微小なフィルム状物質を原因とするものが含まれていることが明らかになった。このフィルム状物質は、珪砂を出発原料とするケイ酸アルカリ含有液に由来するコロイダルシリカにおいて、該コロイダルシリカの原料に由来して不可避的に含まれることが判明している。また、上記フィルム状物質の構成材料は、少量の金属アルカリを含有し得るシリケート化合物であることが判明している。
【０００５】
珪砂を出発原料とするケイ酸アルカリ含有液に由来するコロイダルシリカ（以下「シリカＳ」ともいう。）を使用しなければ、上記フィルム状物質の付着による欠陥が生じることはない。そこで、シリカＳに代えて、他の製造方法（上記ケイ酸アルカリ含有液を原料に用いない製造方法）により得られたシリカ粒子を用いることが考えられる。しかし、そのようなシリカ粒子は概して高価である。また、シリカＳには種々の特性（例えば、平均粒子径や粒子形状等）を有するものがあり、他の製造方法で得られたシリカ粒子では代替できないものもある。
【０００６】
本発明は、かかる事情に鑑みてなされたものであり、珪砂を出発原料とするケイ酸アルカリ含有液に由来するコロイダルシリカを使用し、かつ、より表面品質のよい研磨物を効率よく製造する方法を提供することを目的とする。関連する他の目的は、上記ケイ酸アルカリ含有液に由来するコロイダルシリカを使用し、かつ、上記欠陥を低減する方法を提供することである。
【課題を解決するための手段】
【０００７】
この明細書により提供される研磨物の製造方法は、珪砂を出発原料とするケイ酸アルカリ含有液に由来するコロイダルシリカを含む研磨用組成物で研磨対象物を研磨する工程（１）と、シリカ粒子を含む表面処理液で上記研磨対象物を表面処理する工程（２）とを、この順に含む。ここで、上記工程（２）の表面処理液に含まれるシリカ粒子は、上記ケイ酸アルカリ含有液に由来するコロイダルシリカ以外のシリカ粒子である。このように、珪砂を出発原料とするケイ酸アルカリ含有液に由来するコロイダルシリカ（シリカＳ）を用いて研磨した後に、シリカＳ以外のシリカ粒子（以下「シリカＮＳ」ともいう。）を用いて表面処理することにより、シリカＳの使用による弊害（典型的には、フィルム状物質の付着による欠陥）を解消または軽減し、研磨対象物の表面品質を向上させることができる。したがって、シリカＳの使用による利点を享受し、かつ表面品質のよい研磨物を得ることができる。
【０００８】
上記表面処理液に含まれるシリカ粒子（シリカＮＳ）としては、例えば、金属ケイ素を原料とするシリカ粒子を好ましく利用し得る。ここに開示される技術は、このようなシリカＮＳを含む表面処理液を用いて工程（２）を行う態様で好適に実施され得る。なかでも好ましいシリカＮＳとして、アルコキシド法コロイダルシリカが挙げられる。
【０００９】
工程（１）の研磨用組成物に含まれるシリカＳは、平均一次粒子径Ｄ１が８０ｎｍ以下であることが好ましい。このようなシリカＳを含む研磨用組成物によると、研磨対象物の表面粗さを効果的に低減することができる。したがって、その後に工程（２）を行うことにより、表面品質の高い研磨物を効率よく製造することができる。
【００１０】
工程（１）に用いる研磨用組成物は、ｐＨが５以下であることが好ましい。このような研磨用組成物によると、工程（１）において研磨対象物の加工性を高めて、効果的に低粗度に仕上げることができる。したがって、その後に工程（２）を行うことにより、表面品質の高い研磨物を効率よく製造することができる。
【００１１】
工程（２）に用いる表面処理液は、ｐＨが７以下であることが好ましい。このような表面処理液によると、該表面処理液がシリカＮＳを含むことの効果がよりよく発揮され、研磨対象物の表面品質を好適に改善することができる。
【００１２】
工程（１）に用いる研磨用組成物は、典型的には、厚さ１００ｎｍ未満のフィルム状物質を含有する。このようなサイズのフィルム状物質は、シリカＳを含む組成物から精度よく除去することが殊に困難である。したがって、このようなフィルム状物質を含有する研磨用組成物で研磨する工程（１）の後に工程（２）を行うことが特に有意義である。
【００１３】
ここに開示される製造方法は、例えば、磁気ディスク基板を製造する方法として好適である。磁気ディスク基板の分野では、高容量化や高信頼性のために、より欠陥の少ない表面が求められている。したがって、磁気ディスク基板は、ここに開示される技術の好ましい適用対象となり得る。
【００１４】
また、ここに開示される製造方法は、ガラス基板を製造する方法としても好適である。上記フィルム状物質は、後述するようにガラス材料に対しては特に付着しやすく、かつ取れにくい傾向にある。したがって、ガラス基板の製造においては、工程（１）より後で工程（２）を行うことが特に有意義である。例えば、磁気ディスク用ガラス基板（ガラス磁気ディスク基板）やフォトマスク用ガラス基板等のガラス基板の製造に好適である。
【００１５】
この明細書によると、また、研磨対象物の表面処理に使用される表面処理液が提供される。その表面処理液は、ここに開示されるいずれかの製造方法における工程（２）で用いられる。上記表面処理液はシリカ粒子を含み、該シリカ粒子はシリカＳ以外のシリカ粒子である。かかる表面処理液によると、研磨対象物の表面品質を効果的に改善することができる。
【００１６】
この明細書によると、また、シリカＳを用いる研磨物の製造において、該研磨物の表面の欠陥を低減する方法が提供される。その方法は、シリカＳを含む研磨用組成物で研磨対象物を研磨する工程（１）と、シリカ粒子を含む表面処理液で上記研磨対象物を表面処理する工程（２）とを、この順に含む。ここで、上記表面処理液に含まれるシリカ粒子は、シリカＳ以外のシリカ粒子である。上記欠陥低減方法によると、研磨物表面の欠陥を有意に低減することができる。
【図面の簡単な説明】
【００１７】
【図１】フィルム状物質を示すＳＥＭ画像である。
【発明を実施するための形態】
【００１８】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１９】
＜研磨対象物＞
ここに開示される技術の適用対象は特に限定されない。ここに開示される技術は、シリカＳを含む研磨用組成物により研磨可能な種々の研磨対象物を研磨することを含む研磨物の製造や、上記研磨物の製造における欠陥の低減に適用することができる。
【００２０】
研磨対象物の材質は、例えば、シリコン、アルミニウム、ニッケル、タングステン、銅、タンタル、チタン、ステンレス鋼等の金属もしくは半金属またはこれらの合金、およびそれらの材料を使用した半導体配線に使用される薄膜；石英ガラス、アルミノシリケートガラス、ガラス状カーボン等のガラス状物質；アルミナ、シリカ、サファイア、窒化ケイ素、窒化タンタル、炭化チタン等のセラミック材料；炭化ケイ素、窒化ガリウム、ヒ化ガリウム等の化合物半導体基板材料；ポリイミド樹脂等の樹脂材料；等であり得るが、これらに限定されない。また、これらのうち複数の材質により構成された研磨対象物であってもよい。研磨対象物の形状は特に制限されない。ここに開示される技術は、例えば、板状や多面体状等の、平面を有する研磨対象物の研磨に好ましく適用され得る。
【００２１】
ここに開示される技術は、ガラス材料の研磨に好ましく適用され得る。ここで「ガラス材料の研磨」とは、研磨対象面の少なくとも一部がガラス材料により構成されている研磨対象物を研磨することをいい、全体がガラス材料により構成されている研磨対象物（典型的にはガラス基板）を研磨することを包含する。上記ガラス材料の例としては、アルミノシリケートガラス、ソーダライムガラス、ソーダアルミノケイ酸ガラス、アルミノボロシリケートガラス、ボロシリケートガラス、石英ガラス、結晶化ガラス等が挙げられる。結晶化ガラスの例としては、主結晶相がスポジューメン、ムライト、ホウ酸アルミニウム系結晶、β−石英固溶体、α−クオーツ、コージェライト、エンスタタイト、セルシアン、ウォラストナイト、アノーサイト、フォルステライト、リチウムメタシリケート、リチウムダイシリケート等であるものが挙げられる。ここに開示される技術は、例えば、磁気ディスク用ガラス基板（ガラス磁気ディスク基板）やフォトマスク用ガラス基板等のガラス基板に対して好ましく適用され得る。
【００２２】
ここに開示される技術は、ケイ酸を含有するガラス材料（以下「ケイ酸含有ガラス材料」ともいう。）の研磨に好ましく適用され得る。上記フィルム状物質は、上述のように少量のアルカリ金属を含有し得るシリケート化合物であり、ケイ酸含有ガラス材料においては該フィルム状物質が特に付着しやすく、かついったん付着したフィルム状物質が除去され難い。また、フィルム状物質とケイ酸含有ガラス材料とはこのように似た組成を有するため、ケイ酸含有ガラス材料を傷めずにフィルム状物質のみを除去する化学的処理条件を設定することが難しい。すなわち、フィルム状物質を除去するための化学的処理条件を厳しくすると、ケイ酸含有ガラス材料（研磨対象物）の表面品質の低下を招きやすい傾向にある。したがって、ケイ酸含有ガラス材料の研磨では、ここに開示される技術を適用してフィルム状物質の付着を防止することが特に有意義である。例えば、ケイ酸含有ガラス材料により構成された表面を有するガラス基板への適用が好ましく、高レベルの欠陥低減が求められるガラス磁気ディスク基板への適用が特に好ましい。
【００２３】
ここに開示される技術は、研磨後の表面の欠陥（特に、概ね平坦な形状（卓状等）の凸欠陥）を高度に低減し得ることから、磁気ディスク基板の研磨に好ましく適用され得る。例えば、アルミノシリケートガラス等のガラス材料により構成されたガラス磁気ディスク基板や、アルミニウム合金の表面にニッケルリンめっき層を有する磁気ディスク基板（Ｎｉ−Ｐ基板）を研磨する用途に好適である。ガラス磁気ディスク基板の研磨への適用が特に好ましい。ここでいうアルミノシリケートガラスには、結晶構造を有しているものや、化学強化処理を施したものが含まれ得る。化学強化処理は研磨後に行ってもよい。
【００２４】
以下、ガラス基板に適用する場合を主な例として本発明をより具体的に説明するが、本発明の適用対象をガラス基板に限定する意図ではない。
【００２５】
＜研磨用組成物（１）＞
工程（１）に用いられる研磨用組成物（以下「研磨用組成物（１）」ともいう。）は、珪砂を出発原料とするケイ酸アルカリ含有液に由来するコロイダルシリカを含む。ここで「珪砂を出発原料とするケイ酸アルカリ含有液に由来するコロイダルシリカ」とは、
珪砂を出発原料とするケイ酸アルカリ含有液（例えばケイ酸ナトリウム含有液）を用いて製造されたコロイダルシリカをいう。例えば、珪砂をアルカリ溶液中でオートクレーブ処理して得られたケイ酸アルカリ溶液を希釈した後、イオン交換処理により脱アルカリした活性ケイ酸の核形成および粒子成長を少なくとも経て製造されるコロイダルシリカが挙げられる。このような方法で製造されたコロイダルシリカ（シリカＳ）には、不可避的に、その原料に由来するフィルム状物質が混在している。したがって、上記フィルム状物質を排除する意図的かつ適切な処理を高精度に行わない限り、シリカＳを含む研磨用組成物には上記フィルム状物質が不可避的に含まれている。すなわち、研磨用組成物（１）は、典型的には、シリカＳとともにフィルム状物質を含んでいる。また、研磨用組成物がフィルム状物質を含む場合には、そのことから該研磨用組成物がシリカＳを含むことを推定できる。
【００２６】
ここに開示される技術において、組成物がフィルム状物質を含むか否かは、以下の方法により評価することができる。すなわち、評価対象の組成物を含む分散液サンプルを、孔径０．２μｍのメンブレンフィルタで濾過する。このとき、上記メンブレンフィルタで濾過する分散液サンプルの量が、当該メンブレンフィルタの濾過面積１ｃｍ２当たり、固形分基準で３０ｍｇとなるようにする。分散液サンプルを孔径０．２μｍのメンブレンフィルタに通液できない場合には、該分散液サンプルを事前に３倍以上の孔径のメンブレンフィルタ（すなわち、孔径０．６μｍ以上のメンブレンフィルタ）で濾過する前処理を行うことができる。孔径０．２μｍのメンブレンフィルタとしては、例えばポリカーボネート製メンブレンフィルタ（ＡＤＶＡＮＴＥＣ社製の商品名「Ｋ０２０Ａ−０４７Ａ」）を用いることができる。
分散液サンプルを孔径０．２μｍのメンブレンフィルタで濾過した後、該メンブレンフィルタ上の残渣物を走査型電子顕微鏡（ＳＥＭ：Scanning Electron Microscope）で観察する。観察は、無作為に選択した１２．７μｍ×９．５μｍ×１００視野について行う。判別しにくい場合は、必要に応じてズームして確認を行う。そして、それらの視野のなかにフィルム状物質の存在が認められる場合には、当該組成物がフィルム状物質を含むと評価する。上記１００視野のなかにフィルム状物質の存在が認められない場合には、当該組成物がフィルム状物質を実質的に含まないと評価する。
【００２７】
なお、ここに開示される技術において、上記の方法によりフィルム状物質を含むか否かを評価する対象には、研磨用組成物のほか、洗浄液、表面処理液、リンス液等、研磨物の製造過程において使用され得る任意の組成物も含まれ得る。また、珪砂を出発原料とするケイ酸アルカリ含有液に由来するコロイダルシリカの水分散液等、このような組成物の製造に用いられる原料として使用され得る材料も、上記方法による評価の対象となり得る。
【００２８】
（フィルム状物質）
上記フィルム状物質は、例えば図１に示すように、典型的には矩形状（具体的には長方形状）を呈する微小なフィルム（換言すると、薄片または薄膜）である。このフィルム状物質は、多くは長方形状の形態で存在しており、通常、その厚さＬＴは凡そ１００ｎｍ未満（典型的には凡そ５０ｎｍ以下）である。また、通常、上記フィルム状物質の長辺の長さＬＬは凡そ０．５μｍ以上であり、短辺の長さＬＳは凡そ０．１μｍ以上である。したがって、長辺と短辺との比によっては、フィルム状物質の形状は、短冊状、帯状等と表現され得る。
【００２９】
このようなフィルム状物質を含む研磨用組成物が研磨対象物に供給されると、該研磨対象物の表面と上記フィルム状物質の表面とが面接触し得る。このとき、研磨対象物の表面とフィルム状物質の表面とが密接すると、研磨対象物上の特定の位置にフィルム状物質が継続的に留まる状態、すなわちフィルム状物質の付着（固着）が生じる。このような面接触により研磨対象物の表面に付着したフィルム状物質は、該フィルム状物質が薄く平坦な形状を有することもあって、一般的なスクラブや超音波付与等の手法でアルカリ洗浄液や水による洗浄を行っても研磨対象物表面に残存してしまい、結果的に凸欠陥の原因となり得る。また、例えば化学的な洗浄の条件をより厳しくして研磨対象物表面のフィルム状物質を除去しても、研磨対象物のうちフィルム状物質が付着していた部分は該フィルム状物質が付着していなかった部分（非付着部分）に比べて化学的な洗浄による表面除去量が少なくなるので、やはり凸欠陥の原因となり得る。ここに開示される技術によると、このようなフィルム状物質に起因する凸欠陥（典型的には、概ね平坦な形状（卓状等）の凸欠陥）が抑制された研磨物を効率よく製造し得る。
【００３０】
フィルム状物質の長径ＬＬは、通常０．５μｍ以上である。したがって、ここでいうフィルム状物質の代表的な形状として、厚さが１００ｎｍ未満であり、かつ長径ＬＬが０．５μｍ以上である形状が挙げられる。フィルム状物質の長径ＬＬは、典型的には凡そ０．７μｍ以上であり、例えば凡そ１μｍ以上であり得る。所定以上の長径ＬＬ（長さ）を有するフィルム状物質は、研磨対象物表面と接触し得る面積が大きいため、付着力が強くなりがちである。したがって、ここに開示される技術の適用効果がよりよく発揮され得る。長径ＬＬの上限は特に限定されないが、通常は５μｍ以下であり、典型的には３μｍ以下である。長径ＬＬが小さくなると、シリカＳを含む研磨用組成物からフィルム状物質を精度よく除去することがますます困難になるため、ここに開示される技術の適用意義が大きくなる。ここに開示される技術は、研磨用組成物（１）が上記長径ＬＬを有するフィルム状物質を含む態様でも好適に実施され得る。
【００３１】
フィルム状物質の短径ＬＳは、通常０．１μｍ以上、典型的には凡そ０．２μｍ以上であり、例えば凡そ０．３μｍ以上であり得る。所定以上の短径ＬＳ（幅）を有するフィルム状物質は、研磨対象物表面と接触し得る面積が大きいため、付着力が強くなりがちである。したがって、ここに開示される技術の適用効果が好適に発揮され得る。短径ＬＳの上限は特に限定されないが、通常は１．５μｍ以下であり、典型的には１μｍ以下である。短径ＬＳが小さくなると、シリカＳを含む研磨用組成物からフィルム状物質を精度よく除去することがますます困難になるため、ここに開示される技術の適用意義が大きくなる。ここに開示される技術は、研磨用組成物（１）が上記短径ＬＳを有するフィルム状物質を含む態様でも好適に実施され得る。
【００３２】
なお、長径ＬＬは、フィルム状物質が長方形状を有する場合はその長辺とする。フィルム状物質は必ずしも長方形状を有するとは限らないため、そのような場合には便宜的に最長径を長径ＬＬとすればよい。短径ＬＳは、フィルム状物質が長方形状を有する場合はその短辺とする。長方形状以外のフィルム状物質においては、長径ＬＬと直交する方向における最も長い差渡し長さを短径ＬＳとすればよい。
【００３３】
フィルム状物質の厚さＬＴは、典型的には５０ｎｍ以下、例えば凡そ３０ｎｍ以下であり、一般的には凡そ２０ｎｍ以下である。フィルム状物質の厚さＬＴが小さくなると、シリカＳを含む研磨用組成物からフィルム状物質を精度よく除去することがますます困難になるため、ここに開示される技術の適用意義が大きくなる。ここに開示される技術は、研磨用組成物（１）が上記厚さＬＴを有するフィルム状物質を含む態様でも好適に実施され得る。厚さＬＴの下限は特に限定されないが、通常は凡そ３ｎｍ以上、例えば５ｎｍ以上である。
【００３４】
特に限定するものではないが、フィルム状物質の厚さＬＴに対する長径ＬＬの比（ＬＬ／ＬＴ）は、凡そ１０より大きく、１５以上（例えば５０以上、典型的には１００以上）であることが好ましい。ここに開示される技術は、研磨用組成物（１）が上記比（ＬＬ／ＬＴ）を満たすフィルム状物質を含む態様でも好適に実施され得る。
【００３５】
上記フィルム状物質は、少なくとも、珪砂を出発原料とするケイ酸アルカリ含有液（例えばケイ酸ナトリウム含有液）を用いるコロイダルシリカの製造において副次的に生成することがわかっている。したがって、上記フィルム状物質は、少なくとも、上記製法によって得られたコロイダルシリカを含む組成物に不可避的に含まれ得る成分である。
【００３６】
（シリカＳ）
研磨用組成物（１）は、珪砂を出発原料とするケイ酸アルカリ含有液に由来するコロイダルシリカ（シリカＳ）を含有する。上記研磨用組成物は、シリカＳの１種を単独で含んでいてもよく、２種以上（例えば、粒子径、粒子形状等が異なる２種以上）のシリカＳを組み合わせて含んでいてもよい。
【００３７】
研磨用組成物（１）は、典型的には、シリカＳを砥粒として含む。ここで「砥粒として含む」とは、研磨対象物に対する研磨作用を発揮し得る態様で含まれていることをいう。研磨用組成物（１）における砥粒は、シリカＳから実質的に構成されていてもよく、シリカＳと他の砥粒との組合せにより構成されていてもよい。ここで、砥粒がシリカＳから実質的に構成されるとは、砥粒の９５重量％以上（典型的には９８重量％以上）がシリカＳからなることをいう。他の種類の砥粒についても同様である。
【００３８】
ここに開示される技術において、研磨用組成物（１）は、シリカＳを砥粒として含むものに限定されない。換言すると、研磨用組成物（１）は、砥粒以外の目的でシリカＳを含むものであってもよく、砥粒としてのシリカＳと砥粒以外の目的で含有されるシリカＳとの両方を含むものであってもよい。シリカＳの機能や使用目的にかかわらず、シリカＳを含む組成物には上記フィルム状物質がともに含まれ得る。ここに開示される技術によると、シリカＳの機能や使用目的にかかわらず、上記フィルム状物質に起因する欠陥（例えば、該フィルム状物質の付着による凸欠陥）を抑制することができる。
【００３９】
以下、シリカＳを主に砥粒として利用する態様について主に説明するが、この明細書により開示される技術思想はかかる態様に限定されない。
【００４０】
研磨用組成物（１）に含有されるシリカＳは、一次粒子の形態であってもよく、複数の一次粒子が凝集した二次粒子の形態であってもよい。また、一次粒子の形態のシリカＳと二次粒子の形態のものとが混在していてもよい。
【００４１】
シリカＳの平均一次粒子径Ｄ１は特に制限されないが、研磨効率等の観点から、好ましくは５ｎｍ以上、より好ましくは８ｎｍ以上、例えば１２ｎｍ以上である。また、より平滑性の高い表面が得られやすいという観点から、Ｄ１は、好ましくは１００ｎｍ以下、より好ましくは８０ｎｍ以下、さらに好ましくは５０ｎｍ以下である。ここに開示される技術は、より高品位の表面を得やすい等の観点から、Ｄ１が３０ｎｍ以下（より好ましくは２５ｎｍ以下、さらに好ましくは２５ｎｍ未満、例えば２０ｎｍ未満）のシリカＳを用いる態様でも好ましく実施され得る。
【００４２】
なお、ここに開示される技術において、シリカＳその他の粒子の平均一次粒子径Ｄ１とは、ＢＥＴ法に基づく平均粒子径をいう。上記平均一次粒子径Ｄ１は、ＢＥＴ法により測定される比表面積Ｓ（ｍ２／ｇ）から、Ｄ１（ｎｍ）＝２７２７／Ｓの式により算出することができる。比表面積の測定は、例えば、マイクロメリテックス社製の表面積測定装置、商品名「Ｆｌｏｗ  Ｓｏｒｂ  ＩＩ  ２３００」を用いて行うことができる。
【００４３】
シリカＳの平均二次粒子径Ｄ２は特に限定されないが、研磨速度等の観点から、好ましくは５ｎｍ以上、より好ましくは８ｎｍ以上、例えば１２ｎｍ以上である。また、より平滑性の高い表面を得るという観点から、上記Ｄ２は、２００ｎｍ以下が適当であり、好ましくは１５０ｎｍ以下、より好ましくは１００ｎｍ以下、さらに好ましくは８０ｎｍ以下である。ここに開示される技術は、より高品位の表面を得やすい等の観点から、Ｄ２が５０ｎｍ以下（より好ましくは３０ｎｍ以下、さらに好ましくは２５ｎｍ未満、例えば２０ｎｍ未満）のシリカＳを用いる態様でも好ましく実施され得る。
【００４４】
なお、ここに開示される技術において、シリカＳその他の粒子の平均二次粒子径Ｄ２は、測定対象物の水分散液を測定サンプルとして、例えば、日機装株式会社製の型式「ＵＰＡ−ＵＴ１５１」を用いた動的光散乱法により測定することができる。
【００４５】
シリカＳのＤ２は、一般に、Ｄ１と同等以上（Ｄ２／Ｄ１≧１）であり、典型的にはＤ１よりも大きい（Ｄ２／Ｄ１＞１）。特に限定するものではないが、研磨効果および研磨後の表面平滑性の観点から、シリカＳのＤ２／Ｄ１は、通常は１．０〜３．０の範囲にあることが適当であり、１．０〜２．５の範囲が好ましく、１．０〜２．３の範囲がより好ましい。より高い表面平滑性を得る観点から、Ｄ２／Ｄ１が１．０〜２．０（より好ましくは１．０〜１．５、例えば１．０〜１．４）であるシリカＳを好ましく使用し得る。なお、後述する実施例ではＤ２／Ｄ１が１．１〜１．４の範囲にあるシリカＳを使用した。
【００４６】
シリカＳの粒子形状は特に限定されず、例えば球形であってもよく、非球形であってもよい。非球形の具体例としては、ピーナッツ形状（すなわち、落花生の殻の形状）、繭形状、突起付き形状（例えば、金平糖形状）、ラグビーボール形状等が挙げられる。表面粗さ低減の観点から、球形に近いシリカＳを好ましく使用し得る。
【００４７】
特に限定するものではないが、シリカＳの長径／短径比の平均値（平均アスペクト比）は、好ましくは１．０１以上、さらに好ましくは１．０５以上（例えば１．１以上）である。平均アスペクト比の増大によって、より高い研磨レートが実現され得る。また、シリカＳの平均アスペクト比は、表面粗さ低減等の観点から、好ましくは３．０以下であり、より好ましくは２．０以下、さらに好ましくは１．５以下である。ここに開示される技術は、平均アスペクト比が１．２５未満（例えば１．２０以下、典型的には１．１５未満）のシリカＳを用いる態様でも好ましく実施され得る。
【００４８】
シリカＳの形状（外形）や平均アスペクト比は、例えば、電子顕微鏡観察により把握することができる。平均アスペクト比を把握する具体的な手順としては、例えば、ＳＥＭを用いて、独立した粒子の形状を認識できる所定個数（例えば２００個）の砥粒粒子について、各々の粒子画像に外接する最小の長方形を描く。そして、各粒子画像に対して描かれた長方形について、その長辺の長さ（長径の値）を短辺の長さ（短径の値）で除した値を長径／短径比（アスペクト比）として算出する。上記所定個数の粒子のアスペクト比を算術平均することにより、平均アスペクト比を求めることができる。
【００４９】
シリカＳの密度は、１．５以上であることが好ましく、より好ましくは１．６以上、さらに好ましくは１．７以上である。シリカの密度の増大によって、研磨対象物を研磨する際に、研磨レートが向上し得る。研磨対象物の表面（研磨対象面）に生じるスクラッチを低減する観点からは、上記密度が２．３以下のシリカ粒子が好ましい。砥粒（典型的にはシリカ）の密度としては、置換液としてエタノールを用いた液体置換法による測定値を採用し得る。
【００５０】
ここに開示されるシリカＳは、上述のように、珪砂を出発原料とするケイ酸アルカリ含有液を用いて製造されたものである。かかるシリカＳを含む組成物（例えば、研磨用組成物（１））は、上記ケイ酸アルカリ含有液に由来するアルカリ金属（例えば、Ｎａ，Ｋ，Ｌｉ等のアルカリ金属）を含み得る。シリカＳを含む組成物は、典型的にはＮａを含み得る。
【００５１】
（溶媒）
研磨用組成物（１）は、典型的には、シリカＳを分散させる溶媒（以下、溶媒および分散媒を包含する媒体の意味で用いられる。）として水を含む。水としては、イオン交換水（脱イオン水）、純水、超純水、蒸留水等を好ましく用いることができる。
【００５２】
研磨用組成物（１）は、必要に応じて、水と均一に混合し得る有機溶剤（低級アルコール、低級ケトン等）をさらに含有してもよい。通常は、研磨用組成物（１）に含まれる溶媒の９０体積％以上が水であることが好ましく、９５体積％以上（典型的には９９〜１００体積％）が水であることがより好ましい。
【００５３】
（シリカＳ以外の砥粒）
研磨用組成物（１）は、シリカＳに加えて、シリカＳ以外の砥粒を含んでいてもよい。シリカＳ以外の砥粒の材質や性状は特に制限されず、研磨用組成物の使用目的や使用態様等に応じて適宜選択することができる。シリカＳ以外の砥粒としては、無機粒子、有機粒子、および有機無機複合粒子のいずれも使用可能である。無機粒子の具体例としては、シリカ粒子、アルミナ粒子、セリア粒子、チタニア粒子、ジルコニア粒子、酸化クロム粒子、酸化マグネシウム粒子、二酸化マンガン粒子、酸化亜鉛粒子、ベンガラ粒子等の酸化物粒子；窒化ケイ素粒子、窒化ホウ素粒子等の窒化物粒子；炭化ケイ素粒子、炭化ホウ素粒子等の炭化物粒子；ダイヤモンド粒子；炭酸カルシウムや炭酸バリウム等の炭酸塩；等が挙げられる。有機粒子の具体例としては、ポリメタクリル酸メチル（ＰＭＭＡ）粒子やポリ（メタ）アクリル酸粒子（ここで（メタ）アクリル酸とは、アクリル酸およびメタクリル酸を包括的に指す意味である。）、ポリアクリロニトリル粒子等が挙げられる。シリカＳ以外の砥粒は、１種を単独で用いてもよく、２種以上を組み合わせて用いてもよい。
【００５４】
シリカＳ以外の砥粒としては、無機粒子が好ましく、なかでも金属または半金属の酸化物からなる粒子が好ましい。上記砥粒はシリカ粒子であってもよい。シリカＳ以外のシリカ粒子（シリカＮＳ）の例としては、珪砂を出発原料とするケイ酸アルカリ含有液を用いる方法以外の方法により製造されたコロイダルシリカ（例えば、アルコキシド法コロイダルシリカ）、乾式法シリカ（例えばフュームドシリカ）等が挙げられる。例えば、後述する表面処理液（２）に用いられるシリカＮＳと同様のシリカ粒子を、研磨用組成物（１）において、上記シリカＳ以外の砥粒として使用し得る。
【００５５】
特に限定するものではないが、シリカＳ以外の砥粒としては、上述したシリカＳにおける好ましい平均一次粒子径Ｄ１、平均二次粒子径Ｄ２およびＤ２／Ｄ１の１または２以上を満たすものを好ましく採用し得る。
【００５６】
特に限定するものではないが、研磨用組成物（１）に含まれる砥粒に占めるシリカＳの割合は、典型的には５０重量％以上、好ましくは７５重量％以上、より好ましくは９０重量％以上、さらに好ましくは９５重量％以上である。ここに開示される技術は、砥粒が実質的にシリカＳから構成される態様で好ましく実施され得る。なお、シリカＳの含有量にかかわらず、フィルム状物質が含まれ得る限り、ここに開示される技術の適用効果は発揮され得る。したがって、ここに開示される技術は、研磨用組成物（１）に含まれる砥粒に占めるシリカＳの割合が５０重量％未満、例えば２５重量％以下、あるいは１０重量％以下、さらには５重量％以下である態様でも好ましく実施され得る。
【００５７】
（ｐＨ）
研磨用組成物（１）のｐＨは特に制限されない。研磨用組成物（１）のｐＨは、例えば、ｐＨ１２．０以下（典型的にはｐＨ１．０〜１２．０）とすることができ、ｐＨ１０．０以下（典型的にはｐＨ１．０〜１０．０）としてもよい。好ましい一態様において、研磨用組成物のｐＨは、ｐＨ７．０以下（例えばｐＨ１．０〜７．０）とすることができ、ｐＨ６．０以下（典型的にはｐＨ１．２〜６．０、例えばｐＨ１．２〜５．５）とすることがより好ましく、ｐＨ５．０以下（例えばｐＨ１．５〜５．０）とすることがさらに好ましい。研磨用組成物（１）のｐＨは、例えばｐＨ４．５以下（典型的にはｐＨ２．０〜４．５、好ましくはｐＨ２．５〜４．３、より好ましくはｐＨ２．５〜４．０）とすることができる。上記ｐＨは、例えば、ガラス磁気ディスク基板等のガラス材料の研磨に用いられる研磨液（例えばポリシング用の研磨液）に好ましく適用され得る。ガラス材料の研磨において、より平滑性の高い表面を得るために、研磨用組成物のｐＨとしてｐＨ２．５を超える範囲（典型的にはｐＨが２．５より大きく４．３以下の範囲、例えばｐＨが２．５より大きく以上３．８以下の範囲）を好ましく採用することができる。ｐＨの調整には、必要に応じて後述するｐＨ調整剤等を使用することができる。
【００５８】
（その他の成分）
研磨用組成物（１）は、本発明の効果が著しく妨げられない範囲で、酸やアルカリ剤等のｐＨ調整剤、酸化剤、キレート剤、界面活性剤、水溶性高分子、防錆剤、防腐剤、防カビ剤等の、研磨用組成物（例えば磁気ディスク基板用の研磨用組成物）に使用され得る公知の添加剤を、必要に応じてさらに含有してもよい。ここに開示される技術は、また、研磨用組成物が酸化剤、水溶性高分子、界面活性剤、キレート剤等の添加剤を実質的に含まない態様で実施されてもよい。かかる組成の研磨用組成物は、例えば、ガラス材料（ガラス磁気ディスク基板等）の研磨において用いられる研磨用組成物として好適である。研磨用組成物（１）は、例えば、シリカＳおよび不可避的に含有され得るフィルム状物質、溶媒およびｐＨ調整剤から実質的に構成されていてもよい。
【００５９】
研磨用組成物（１）に含ませ得る酸の例としては、炭酸、塩酸、硝酸、リン酸、次亜リン酸、亜リン酸、ホスホン酸、硫酸、ホウ酸、フッ化水素酸、オルトリン酸、ピロリン酸、ポリリン酸、メタリン酸、ヘキサメタリン酸等の無機酸；有機カルボン酸、有機ホスホン酸、有機スルホン酸等の有機酸；が挙げられるが、これらに限定されない。有機酸としては、炭素数が１〜１８程度のものが好ましく、炭素数が１〜１０程度のものがより好ましい。有機酸の具体例としては、ギ酸、酢酸、プロピオン酸、酪酸、吉草酸、カプロン酸、エナント酸、カプリル酸、ペラルゴン酸、カプリン酸、ラウリン酸、ミリスチン酸、パルミチン酸、マルガリン酸、ステアリン酸、ニコチン酸等の飽和カルボン酸；クロトン酸、オレイン酸、リノール酸、リノレン酸、リシノレン酸等の不飽和カルボン酸；シュウ酸、マロン酸、コハク酸、グルタル酸、アジピン酸、マレイン酸、フマル酸、イタコン酸、イミノ二酢酸等の飽和ジカルボン酸および不飽和ジカルボン酸；グリコール酸、乳酸、リンゴ酸、クエン酸、酒石酸、グルコン酸、マンデル酸等のヒドロキシカルボン酸；メタンスルホン酸、エタンスルホン酸、ベンゼンスルホン酸、ｐ−トルエンスルホン酸、１０−カンファースルホン酸、イセチオン酸、タウリン等のスルホン酸；メチルアシッドホスフェート、エチルアシッドホスフェート、エチルグリコールアシッドホスフェート、イソプロピルアシッドホスフェート、フィチン酸、１−ヒドロキシエチリデン−１，１−ジホスホン酸等のホスホン酸；等が挙げられる。研磨効率の観点から好ましい酸として、硫酸、リン酸等の無機酸が挙げられる。マレイン酸、クエン酸、イセチオン酸等の有機酸を用いることにより、より高い平滑性が実現される傾向にある。また、例えばガラス材料の研磨に用いられる研磨用組成物において、酸化力の低い酸（例えば、標準水素電極に対する標準酸化還元電位が０．５Ｖ以下の酸、具体的には硫酸、クエン酸等）を好ましく採用し得る。なお、酸は、該酸の塩の形態で用いられてもよい。酸の塩としては特に制限はなく、例えば適当な金属やアンモニウム等との塩が挙げられる。酸およびその塩は、１種を単独でまたは２種以上を組み合わせて用いることができる。
【００６０】
酸を含む態様において、研磨用組成物（１）中における該酸の含有量（複数の酸を含む態様では、それらの合計含有量）は、所望のｐＨが得られるように適宜設定することができる。特に限定するものではないが、酸の含有量は、例えば０．１ｇ／Ｌ以上とすることができ、研磨レート等の観点から、好ましくは０．５ｇ／Ｌ以上、より好ましくは１ｇ／Ｌ以上、さらに好ましくは５ｇ／Ｌ以上である。また、研磨組成物（１）の貯蔵安定性等の観点から、上記含有量は、７０ｇ／Ｌ以下が適当であり、好ましくは５０ｇ／Ｌ以下、例えば３０ｇ／Ｌ以下である。
【００６１】
アルカリ剤の例としては、アルカリ金属塩（水酸化物塩を含む。以下同じ。）、アルカリ土類金属塩またはアンモニウム塩が挙げられる。好適例としては、水酸化カリウム、炭酸カリウム、炭酸水素カリウム、炭酸ナトリウム、炭酸アンモニウム、リン酸カリウム、リン酸水素カリウム、リン酸ナトリウム、リン酸水素ナトリウム、リン酸水素アンモニウム、クエン酸カリウム、シュウ酸カリウム、シュウ酸水素アンモニウム、酒石酸カリウム、酒石酸カリウムナトリウム、酒石酸アンモニウム、酒石酸水素アンモニウム、臭素酸カリウム、ソルビン酸カリウム、塩素酸カリウム、過塩素酸カリウム、硝酸カルシウム、グルコン酸カリウム、コハク酸カリウム、フッ化カリウム、フッ化カルシウム、フッ化アンモニウム、過ヨウ素酸カリウム、フェリシアン化カリウム、酢酸アンモニウム、水酸化テトラメチルアンモニウム、水酸化テトラエチルアンモニウム、水酸化テトラブチルアンモニウムが挙げられる。なかでも、水酸化カリウム、炭酸カリウム、炭酸水素カリウム、炭酸ナトリウム、炭酸アンモニウム、リン酸カリウム、リン酸水素カリウム、リン酸ナトリウム、リン酸水素ナトリウム、リン酸水素アンモニウムが好ましい。このようなアルカリ剤は、１種を単独でまたは２種以上を組み合わせて用いることができる。
【００６２】
アルカリ剤を含む態様において、該アルカリ剤の含有量（複数のアルカリ剤を含む態様では、それらの合計含有量）は、所望のｐＨが得られるように適宜設定することができる。特に限定するものではないが、アルカリ剤の含有量は、例えば０．１ｇ／Ｌ以上とすることができる。上記含有量は、研磨レート等の観点から、好ましくは０．５ｇ／Ｌ以上、より好ましくは１ｇ／Ｌ以上、さらに好ましくは５ｇ／Ｌ以上である。また、研磨組成物の貯蔵安定性等の観点から、上記含有量は、７０ｇ／Ｌ以下が適当であり、好ましくは５０ｇ／Ｌ以下、例えば３０ｇ／Ｌ以下である。
【００６３】
好ましい一態様において、上述した酸およびアルカリ剤を、ｐＨの緩衝作用が発揮され得るように組み合わせて使用することができる。特に限定するものではないが、このような緩衝系として、例えば、クエン酸とクエン酸ナトリウムのような弱酸とその強塩基塩との組合せや、硫酸と硫酸アンモニウムのような強酸とその弱塩基塩との組合せなどを利用することができる。
【００６４】
酸化剤の例としては、過酸化物、硝酸またはその塩、ペルオキソ酸またはその塩、過マンガン酸またはその塩、クロム酸またはその塩等が挙げられるが、これらに限定されない。このような酸化剤は、１種を単独で用いてもよく、２種以上を適宜組み合わせて用いてもよい。酸化剤の具体例としては、過酸化水素、硝酸、硝酸鉄、硝酸アルミニウム、ペルオキソ二硫酸、過ヨウ素酸、臭素酸、過塩素酸、次亜塩素酸、過硫酸、それらの塩（例えばナトリウム塩、カリウム塩、アンモニウム塩）等、が挙げられる。好ましい酸化剤として、過酸化水素、硝酸鉄、ペルオキソ二硫酸および硝酸が例示される。このような酸化剤は、典型的には前述の酸と合わせて用いられることにより、研磨促進剤として効果的に作用し得る。例えば、金属材料（例えばニッケルリンメッキされた磁気ディスク基板）の研磨に用いられる研磨用組成物において、このような酸化剤を好ましく使用し得る。
【００６５】
酸化剤を含む態様において、研磨用組成物（１）中における該酸化剤の含有量（複数の酸化剤を含む場合には、それらの合計含有量）は、例えば０．０１ｇ／Ｌ以上とすることができる。上記含有量は、研磨レート等の観点から、好ましくは０．１ｇ／Ｌ以上、より好ましくは０．５ｇ／Ｌ以上である。また、経済性等の観点から、酸化剤の含有量は、１００ｇ／Ｌ以下が適当であり、好ましくは７５ｇ／Ｌ以下、より好ましくは６０ｇ／Ｌ以下である。
【００６６】
ここに開示される技術は、研磨用組成物（１）が酸化剤を実質的に含まない態様で好ましく実施され得る。例えば、研磨対象物がシリコンウェーハである場合、研磨用組成物中に酸化剤が含まれていると、当該組成物が研磨対象物に供給されることで該研磨対象物の表面が酸化されて酸化膜が生じ、これにより研磨レートが低下してしまうことがあり得るためである。また、研磨対象物がガラス材料（例えば、ガラス磁気ディスク基板）である場合にも、通常、酸化剤は不要である。例えば、少なくとも過酸化水素、過硫酸ナトリウム、過硫酸アンモニウムおよびジクロロイソシアヌル酸ナトリウムのいずれをも実質的に含有しない研磨用組成物（１）が好ましい。なお、研磨用組成物が酸化剤を実質的に含まないとは、少なくとも意図的には酸化剤を含有させないことをいう。したがって、原料や製法等に由来して微量（例えば、研磨用組成物中における酸化剤のモル濃度が０．０００５モル／Ｌ以下、好ましくは０．０００１モル／Ｌ以下、より好ましくは０．００００１モル／Ｌ以下、特に好ましくは０．０００００１モル／Ｌ以下）の酸化剤が不可避的に含まれている研磨用組成物は、ここでいう酸化剤を実質的に含有しない研磨用組成物の概念に包含され得る。
【００６７】
研磨用組成物（１）には、水溶性高分子を含有させてもよい。水溶性高分子を含有させることにより、研磨用組成物による研磨後の表面粗さ（例えば、磁気ディスク基板の表面粗さ）がより一層低減され得る。水溶性高分子の例としては、セルロース誘導体、デンプン誘導体、オキシアルキレン単位を含むポリマー、窒素原子を含有するポリマー、ビニルアルコール系ポリマー、スルホン酸基を有するポリマー、アクリル系ポリマー等が挙げられる。具体例としては、ヒドロキシエチルセルロース、プルラン、エチレンオキサイドとプロピレンオキサイドとのランダム共重合体やブロック共重合体、ポリビニルアルコール、ポリイソプレンスルホン酸、ポリビニルスルホン酸、ポリアリルスルホン酸、ポリイソアミレンスルホン酸、ポリスチレンスルホン酸およびその塩、ポリアクリル酸およびその塩、ポリ酢酸ビニル、ポリエチレングリコール、ポリビニルピロリドン、ポリアクリロイルモルホリン、ポリアクリルアミド等が挙げられる。水溶性高分子は、１種を単独でまたは２種以上を組み合わせて用いることができる。ここに開示される技術は、研磨用組成物（１）が水溶性高分子を実質的に含まない態様でも好ましく実施され得る。
【００６８】
水溶性高分子を含む態様において、研磨用組成物（１）中における該水溶性高分子の含有量（複数の水溶性高分子を含む態様では、それらの合計含有量）は、例えば０．０１ｇ／Ｌ以上とすることができる。上記含有量は、表面平滑性等の観点から、好ましくは０．０５ｇ／Ｌ以上、より好ましくは０．０８ｇ／Ｌ以上、さらに好ましくは０．１ｇ／Ｌ以上である。また、研磨レート等の観点から、上記含有量は、１０ｇ／Ｌ以下とすることが適当であり、好ましくは５ｇ／Ｌ以下、例えば１ｇ／Ｌ以下である。
【００６９】
研磨用組成物（１）には、任意成分として、界面活性剤（典型的には、分子量１×１０４未満の水溶性有機化合物）を含ませることができる。界面活性剤の使用により、研磨用組成物の分散安定性が向上し得る。界面活性剤は、１種を単独でまたは２種以上を組み合わせて用いることができる。界面活性剤としては、特に限定されず、ノニオン性界面活性剤、アニオン性界面活性剤、カチオン性界面活性剤、両性界面活性剤のいずれも使用可能である。低起泡性やｐＨ調整の容易性の観点から、ノニオン性の界面活性剤がより好ましい。例えば、ポリエチレングリコール、ポリプロピレングリコール、ポリテトラメチレングリコール等のオキシアルキレン重合体；ポリオキシエチレンアルキルエーテル、ポリオキシエチレンアルキルフェニルエーテル、ポリオキシエチレンアルキルアミン、ポリオキシエチレン脂肪酸エステル、ポリオキシエチレングリセリルエーテル脂肪酸エステル、ポリオキシエチレンソルビタン脂肪酸エステル等のポリオキシアルキレン付加物；複数種のオキシアルキレンの共重合体（ジブロック型、トリブロック型、ランダム型、交互型）；等のノニオン性界面活性剤が挙げられる。ここに開示される技術は、研磨用組成物（１）が任意成分としての界面活性剤を実質的に含まない態様でも好ましく実施され得る。
【００７０】
防腐剤および防カビ剤の例としては、イソチアゾリン系化合物、パラオキシ安息香酸エステル類、フェノキシエタノール等が挙げられる。
【００７１】
（研磨液）
ここに開示される技術において、研磨用組成物は、典型的には該研磨用組成物を含む研磨液の形態で研磨対象物に供給されて、その研磨対象物の研磨に用いられる。上記研磨液は、例えば、ここに開示されるいずれかの研磨用組成物を希釈（典型的には、水により希釈）して調製されたものであり得る。あるいは、研磨用組成物をそのまま研磨液として使用してもよい。すなわち、ここに開示される技術における研磨用組成物の概念には、研磨対象物に供給されて該研磨対象物の研磨に用いられる研磨液（ワーキングスラリー）と、希釈して研磨液として用いられる濃縮液（研磨液の原液）との双方が包含される。ここに開示される研磨用組成物を含む研磨液の他の例として、該組成物のｐＨを調整してなる研磨液が挙げられる。
【００７２】
研磨液における砥粒の含有量は特に制限されないが、通常は０．０１重量％以上であり、０．０５重量％以上であることが好ましく、より好ましくは０．１重量％以上、さらに好ましくは０．１５重量％以上（例えば１重量％以上、典型的には３重量％以上）である。砥粒の含有量の増大によって、より高い研磨速度が実現され得る。経済性の観点から、通常、上記含有量は３０重量％以下が適当であり、好ましくは２５重量％以下、より好ましくは２０重量％以下である。また、上記含有量は１５重量％以下であってもよく、例えば１０重量％以下とすることができ、５重量％以下（さらには２重量％以下、例えば１重量％以下）であってもよい。
【００７３】
（濃縮液）
ここに開示されるいずれかの研磨用組成物は、研磨対象物に供給される前には濃縮された形態（すなわち、研磨液の濃縮液の形態）であってもよい。このように濃縮された形態の研磨用組成物は、製造、流通、保存等の際における利便性やコスト低減等の観点から有利である。濃縮倍率は、例えば、体積換算で２倍〜１００倍程度とすることができ、通常は２倍〜５０倍程度が適当である。好ましい一態様に係る研磨用組成物の濃縮倍率は、例えば２倍〜１０倍である。
【００７４】
このように濃縮液の形態にある研磨用組成物は、所望のタイミングで希釈して研磨液を調製し、その研磨液を研磨対象物に供給する態様で使用することができる。上記希釈は、典型的には、上記濃縮液に前述の溶媒を加えて混合することにより行うことができる。また、上記溶媒が混合溶媒である場合、該溶媒の構成成分のうち一部の成分のみを加えて希釈してもよく、それらの構成成分を上記溶媒とは異なる量比で含む混合溶媒を加えて希釈してもよい。また、後述するように多剤型の研磨用組成物においては、それらのうち一部の剤を希釈した後に他の剤と混合して研磨液を調製してもよく、複数の剤を混合した後にその混合物を希釈して研磨液を調製してもよい。
【００７５】
上記濃縮液における砥粒の含有量は、例えば５０重量％以下とすることができる。研磨用組成物の安定性（例えば、砥粒の分散安定性）や濾過性等の観点から、通常、上記含有量は、好ましくは４５重量％以下であり、より好ましくは４０重量％以下である。好ましい一態様において、砥粒の含有量を３０重量％以下としてもよく、２０重量％以下（例えば１５重量％以下）としてもよい。また、製造、流通、保存等の際における利便性やコスト低減等の観点から、砥粒の含有量は、例えば０．５重量％以上とすることができ、好ましくは１重量％以上、より好ましくは３重量％以上（例えば５重量％以上）である。
【００７６】
ここに開示される研磨用組成物は、一剤型であってもよく、二剤型を始めとする多剤型であってもよい。例えば、該研磨用組成物の構成成分のうち一部の成分を含むＡ液と、残りの成分を含むＢ液とが混合されて研磨対象物の研磨に用いられるように構成され得る。
【００７７】
＜表面処理液（２）＞
工程（２）は、工程（１）より後で行われる工程である。工程（２）に用いられる表面処理液（以下「表面処理液（２）」ともいう。）は、シリカ粒子としてシリカＮＳを含む。一般にシリカＮＳはフィルム状物質を含まないため、表面処理液（２）は、典型的にはフィルム状物質を実質的に含まない組成物である。
【００７８】
表面処理液（２）に含まれるシリカＮＳとしては、金属ケイ素を原料とするシリカ粒子を好ましく利用し得る。上記金属ケイ素を原料とするシリカ粒子の例には、金属ケイ素を原料とするアルコキシシランの加水分解縮合反応により製造されるコロイダルシリカ（アルコキシド法コロイダルシリカ）や、金属ケイ素をアルカリに溶解したケイ酸アルカリ溶液をイオン交換処理により脱アルカリした活性ケイ酸の核形成および粒子成長を少なくとも経て製造されるコロイダルシリカ、無機アルカリ一価金属化合物とアンモニアとアミンとを含む水溶液に加温下で金属ケイ素を反応させることにより製造されるシリカ粒子、金属ケイ素と水とを反応させて得られるシリカ粒子、四塩化ケイ素やトリクロロシラン等のシラン化合物を典型的には水素火炎中で燃焼させることで得られるシリカ粒子（フュームドシリカ）、金属ケイ素と酸素の反応により生成するシリカ粒子等が含まれる。ここに開示される技術におけるシリカＮＳの一好適例として、アルコキシド法コロイダルシリカが挙げられる。アルコキシド法コロイダルシリカの製造には、通常、テトラアルコキシシラン（例えば、テトラエトキシシランやテトラメトキシシラン等）のようなアルコキシシランが用いられる。なお、一般にアルコキシド法コロイダルシリカと称される材料であれば、その製造に用いるアルコキシシランが金属ケイ素を原料とするものか否かを問わず、ここに開示される技術におけるシリカＮＳとして好ましく使用することができる。
シリカＮＳは、１種を単独でまたは２種以上を組み合わせて用いることができる。ここに開示される技術は、表面処理液（２）に含まれるシリカ粒子が実質的にシリカＮＳから構成される態様で好ましく実施され得る。
【００７９】
ここで、工程（２）より行われる「表面処理」とは、研磨対象物の表面に表面処理液（２）を適用して行われる処理を包括的に指す概念である。上記表面処理は、典型的には、研磨対象物の表面に存在し得るフィルム状物質（典型的には、工程（１）において研磨対象物の表面に付着し、工程（２）の開始時まで残留しているフィルム状物質）を該表面から取り除く処理であり、かかる目的を達成し得る限り、研磨対象物の洗浄、リンス、研磨等として把握される処理であり得る。表面処理液（２）は、フィルム状物質に似た組成のシリカＮＳを含むので、該シリカＮＳの作用によりフィルム状物質を研磨対象物から効果的に除去することができる。また、表面処理液（２）自体はフィルム状物質を実質的に含まないので、該表面処理液（２）に由来するフィルム状物質が研磨対象物に付着する事態を回避することができる。
【００８０】
シリカＮＳの平均一次粒子径Ｄ１、平均二次粒子径Ｄ２およびＤ２／Ｄ１は、特に限定されない。例えば、上述したシリカＳにおける好ましいＤ１、Ｄ２およびＤ２／Ｄ１を、シリカＮＳにおいても好ましく適用することができる。より高品質の表面を得る観点から、シリカＮＳの平均一次粒子径Ｄ１（以下「Ｄ１ＮＳ」ともいう。）は、好ましくは８０ｎｍ以下、より好ましくは３０ｎｍ以下である。フィルム状物質を取り除く効果をよりよく発揮する観点から、Ｄ１ＮＳは、好ましくは１２ｎｍ以上、より好ましくは１５ｎｍ以上である。好ましい一態様において、Ｄ１ＮＳが２０ｎｍ以上であってもよい。シリカＳのＤ１（以下「Ｄ１Ｓ」ともいう。）とシリカＮＳのＤ１（Ｄ１ＮＳ）との関係は特に限定されず、Ｄ１ＮＳ＜Ｄ１Ｓであってもよく、Ｄ１Ｓ＜Ｄ１ＮＳであってもよく、Ｄ１ＳとＤ１ＮＳとが同程度であってもよい。シリカＳのＤ２（Ｄ２Ｓ）とシリカＮＳのＤ２（Ｄ２ＮＳ）との関係についても同様である。
【００８１】
ここに開示される技術は、Ｄ１Ｓ＜Ｄ１ＮＳである態様で好ましく実施され得る。このことによって、工程（２）におけるフィルム状物質の除去効率が向上する傾向にある。例えば、より短時間の処理またはより少量の表面処理液（２）によってフィルム状物質を効果的に除去することができる。このことは、研磨物の生産性や、シリカＮＳの使用量の節約による原料コスト低減の観点から有利である。
【００８２】
表面処理液（２）は、典型的には、シリカＮＳを分散させる溶媒を含む。溶媒としては、研磨用組成物（１）と同様のものを好ましく用いることができる。
【００８３】
表面処理液（２）は、シリカＮＳに加えて、シリカ粒子以外の粒子を含むものであってもよい。シリカ粒子以外の粒子としては、研磨用組成物（１）に使用し得る砥粒として例示した材料のうち、シリカ粒子以外の材料を適宜採用することができる。ここに開示される技術は、表面処理液（２）に含まれる粒子が実質的にシリカ粒子（典型的にはシリカＮＳ）から構成される態様で好ましく実施され得る。
【００８４】
表面処理液（２）のｐＨは特に制限されない。表面処理液（２）のｐＨは、例えば、ｐＨ１２．０以下（典型的にはｐＨ１．０〜１２．０）とすることができ、ｐＨ１０．０以下（典型的にはｐＨ１．０〜１０．０）としてもよい。好ましい一態様において、表面処理液（２）のｐＨは、ｐＨ７．０以下（例えばｐＨ１．０〜７．０）とすることができ、ｐＨ６．０以下（典型的にはｐＨ１．２〜６．０、例えばｐＨ１．２〜５．５）とすることがより好ましく、ｐＨ５．０以下（例えばｐＨ１．５〜５．０）とすることがさらに好ましい。表面処理液（２）のｐＨは、例えばｐＨ４．５以下（典型的にはｐＨ２．０〜４．５、好ましくはｐＨ２．５〜４．３、より好ましくはｐＨ２．５〜４．０）とすることができる。上記ｐＨは、例えば、ガラス磁気ディスク基板等のガラス基板の製造において好ましく適用され得る。ｐＨが２．５を超える（典型的にはｐＨが２．５より大きく４．３以下、例えばｐＨ３．０以上４．３以下の）表面処理液（２）を用いてもよい。ｐＨの調整には、必要に応じて、研磨用組成物（１）と同様のｐＨ調整剤等を使用することができる。
【００８５】
表面処理液（２）は、本発明の効果が著しく妨げられない範囲で、研磨用組成物（１）と同様の公知の添加剤を、必要に応じてさらに含有してもよい。ここに開示される技術は、また、表面処理液（２）が酸化剤を実質的に含まない態様で好ましく実施され得る。かかる組成の表面処理液は、例えば、研磨対象物がガラス材料（ガラス磁気ディスク基板等）である態様において好ましく採用され得る。好ましい一態様において、表面処理液（２）は、シリカＮＳ、溶媒およびｐＨ調整剤（例えば酸）から実質的に構成され得る。
【００８６】
表面処理液（２）におけるシリカＮＳの含有量は特に限定されない。例えば、上述した研磨液または濃縮液と同様の砥粒含有量を、表面処理液（２）におけるシリカＮＳの含有量にも適用することができる。研磨用組成物（１）の砥粒含有量と表面処理液（２）のシリカＮＳ含有量とは、同程度であってもよく異なってもよい。表面処理液（２）のシリカＮＳ含有量を研磨用組成物（１）の砥粒含有量と同等またはそれ以上とすることにより、フィルム状物質の除去効率が向上する傾向にある。例えば、より短時間の処理またはより少量の表面処理液（２）によってフィルム状物質を除去することができる。また、表面処理液（２）のシリカＮＳ含有量を研磨用組成物（１）の砥粒含有量よりも低くすることにより、研磨対象物の表面が必要以上に除去されることを抑制しつつ、該研磨対象物の表面からフィルム状物質を的確に除去できる傾向にある。
【００８７】
＜研磨物の製造方法＞
（工程（１））
ここに開示される技術における工程（１）は、好ましくは、研磨対象物をポリシング（精密研磨）する工程である。工程（１）が適用される研磨対象物は、ラッピング（粗研磨）、グラインディング、めっき等の工程を経て得られた研磨対象物であり得る。
【００８８】
特に限定するものではないが、工程（１）は、例えば以下のようにして実施することができる。すなわち、ここに開示されるいずれかの研磨用組成物（１）を含有する研磨液を用意する。上記研磨液を用意することには、研磨用組成物に、濃度調整（例えば希釈）、ｐＨ調整等の操作を加えて研磨液を調製することが含まれ得る。あるいは、上記研磨用組成物をそのまま研磨液として使用してもよい。また、多剤型の研磨用組成物の場合、上記研磨液を用意することには、それらの剤を混合すること、該混合の前に１または複数の剤を希釈すること、該混合の後にその混合物を希釈すること、等が含まれ得る。
【００８９】
次いで、その研磨液を研磨対象物に供給し、常法により研磨する。研磨機としては、研磨対象物の形状や研磨目的に応じた公知の研磨機を適宜採用し得る。例えば、ガラス基板のポリシングを行う場合には、ラッピング工程を経たガラス基板を研磨機にセットし、該研磨機の研磨パッドを通じて上記ガラス基板の表面（研磨対象面）に研磨液を供給する。典型的には、上記研磨液を連続的に供給しつつ、ガラス基板の表面に研磨パッドを押しつけて両者を相対的に移動（例えば回転移動）させる。工程（１）に用いる研磨パッドの種類は特に限定されない。例えば、不織布タイプ、スウェードタイプ、砥粒を含むもの、砥粒を含まないもの等のいずれを用いてもよい。砥粒を含まない研磨パッドの使用が好ましく、なかでもスウェードタイプの研磨パッドが好ましい。
【００９０】
研磨液の供給終了に続いてリンス処理を行ってもよい。このリンス処理は、典型的には、研磨液に代えてリンス液を研磨対象面に供給することにより行われる。リンス液としては、特に限定されないが、例えば水を好ましく用いることができる。あるいは、シリカＳその他の固形分を含まない他は研磨液と同じ成分を含むリンス液を使用してもよい。
【００９１】
研磨対象物のポリシングは、ひとつのポリシング工程により行われてもよく、１次ポリシング工程（１次研磨工程）とファイナルポリシング工程（最終研磨工程）とを含む複数のポリシング工程により行われてもよい。ここに開示される技術は、工程（１）が研磨対象物のファイナルポリシング工程である態様で好ましく実施され得る。なお、ファイナルポリシング工程とは、目的物の製造プロセスにおける最後のポリシング工程（すなわち、その工程の後にはさらなるポリシングを行わない工程）を指す。ただし、ファイナルポリシング工程の後工程として工程（２）を実施することは許容され得る。
【００９２】
ここに開示される技術は、また、工程（１）がファイナルポリシング工程よりも上流のポリシング工程である態様で実施されてもよい。ここで、ファイナルポリシング工程よりも上流のポリシング工程とは、典型的には、ラッピング工程とファイナルポリシング工程との間の予備研磨工程を指す。予備研磨工程は、典型的には少なくとも１次ポリシング工程を含み、さらに２次、３次・・・等のポリシング工程を含み得る。ここに開示される技術における工程（１）は、例えば、ファイナルポリシング工程の直前に行われるポリシング工程であってもよい。
【００９３】
工程（１）は、シリカＳを含む研磨用組成物を用いるポリシング工程（典型的には、フィルム状物質を含む研磨用組成物を用いるポリシング工程）のうち最後の工程であることが好ましい。工程（１）の後、シリカＳを含まない研磨用組成物を用いるポリシング工程をさらに行ってもよい。工程（１）より後に行われるポリシング工程は、工程（２）の前に行ってもよく、工程（２）の後に行ってもよい。工程（１）において研磨対象物の表面に付着し得るフィルム状物質の影響拡大を抑える観点からは、工程（１）と工程（２）との間に他のポリシング工程を配置しないことが好ましい。ここに開示される製造方法が工程（１）より後（好ましくは工程（２）より後）に行われるポリシング工程を含む場合、該ポリシング工程は、シリカＳを含まず、かつ工程（１）に用いたシリカＳよりも平均一次粒子径の小さい砥粒を含む研磨用組成物を用いて行うことが好ましい。
【００９４】
（工程（２））
工程（２）は、工程（１）を経た研磨対象物を表面処理液（２）で表面処理する工程であって、当該処理によって上記研磨対象物表面からフィルム状物質を取り除くことが可能な種々の態様で行うことができる。
【００９５】
工程（２）の好ましい一態様として、研磨パッドを有する研磨機を用い、該研磨機にセットされている研磨対象物と上記研磨パッドとの間に表面処理液（２）を供給しながら上記研磨対象物と上記研磨パッドとを相対移動させる態様が挙げられる。研磨機としては、工程（１）と同様、研磨対象物の形状や研磨目的に応じた公知の研磨機を適宜採用し得る。工程（２）に用いる研磨パッドの種類は特に限定されない。例えば、不織布タイプ、スウェードタイプ、砥粒を含むもの、砥粒を含まないもの等のいずれを用いてもよい。砥粒を含まない研磨パッドの使用が好ましく、なかでもスウェードタイプの研磨パッドが好ましい。表面処理液の供給終了に続いてリンス処理を行ってもよい。このリンス処理は、例えば、工程（１）におけるリンス処理と同様にして行うことができる。
【００９６】
工程（２）は、研磨機Ａを用いて工程（１）を実施した後、引き続きその研磨機Ａを用いて（換言すると、研磨機Ａから研磨対象物を取り外すことなく）行ってもよく、工程（１）に用いた研磨機Ａとは異なる研磨機Ｂを用いて行ってもよい。工程（１）に用いた研磨機Ａとは異なる研磨機Ｂを用いて工程（２）を行うことにより、工程（１）に用いた研磨用組成物が工程（２）に混入することが防止される。これにより、工程（２）を行うことの効果がよりよく発揮され、より表面品質のよい研磨物が製造される傾向にある。
【００９７】
特に限定するものではないが、研磨機を用いて工程（２）を行う場合、工程（２）において１バッチあたりに使用されるシリカＮＳの総重量ＷＮＳは、工程（１）において１バッチあたりに使用されるシリカＳの総重量ＷＳと概ね同等またはそれ以下とすることができる。ここで、ＷＳおよびＷＮＳは、各工程の継続時間と、研磨用組成物（１）および表面処理液（２）の各々の供給レートに基づいて、研磨対象面の単位面積当たりの値として算出される。ここに開示される技術によると、コスト面で有利なシリカＳを利用しつつ、比較的少量のシリカＮＳを有効に利用してシリカＳによる研磨後に生じ得る表面欠陥を改善し、高品質の表面を有する研磨物を得ることができる。ＷＮＳ／ＷＳは、例えば１以下とすることができ、好ましくは０．７以下、より好ましくは０．５以下である。好ましい一態様において、ＷＮＳ／ＷＳを０．２以下としてもよい。
【００９８】
特に限定するものではないが、研磨機を用いて工程（２）を行う場合、工程（２）を実施する時間（表面処理時間）Ｔ２は、工程（１）を実施する時間（研磨時間）Ｔ１と概ね同等またはそれ以下とすることができる。ここに開示される技術によると、コスト面で有利なシリカＳを利用しつつ、シリカＮＳを有効に利用して、比較的短時間の処理によりシリカＳによる研磨後に生じ得る表面欠陥を改善し、高品質の表面を有する研磨物を生産性よく得ることができる。Ｔ２／Ｔ１は、例えば１以下とすることができ、好ましくは０．７以下、より好ましくは０．５以下である。好ましい一態様において、Ｔ２／Ｔ１を０．２以下としてもよい。Ｔ２の具体値は特に限定されないが、例えば２０分以下とすることができ、経済性の観点から１５分以下とすることが好ましく、１０分以下とすることがさらに好ましい。また、フィルム状物質をよりよく除去する観点から、Ｔ２は、通常は５秒以上とすることが適当であり、１０秒以上とすることが好ましい。
【００９９】
工程（２）における研磨対象物表面の除去量（研磨取り代）は特に限定されず、所望の欠陥低減効果が得られるように設定することができる。好ましい一態様において、上記研磨取り代を１０００ｎｍ以下とすることができ、５００ｎｍ以下、さらには２００ｎｍ以下としてもよい。工程（２）における研磨取り代を少なくすることにより、シリカＮＳの使用量を低減し得る。工程（２）における研磨取り代の下限は特に限定されないが、フィルム状物質をよりよく除去する観点から、通常は５ｎｍ以上とすることが適当であり、１０ｎｍ以上とすることが好ましい。なお、ここでいう研磨取り代は、工程（２）における研磨対象物の重量変化および該研磨対象物の密度から算出できる。
【０１００】
工程（２）の他の態様として、表面処理液（２）の存在下で研磨対象物の表面を研磨テープで研磨する態様；表面処理液（２）の存在下で研磨対象物の表面をワイピングテープでクリーニングする態様；表面処理液（２）の存在下で研磨対象物の表面をポリビニルアルコール（ＰＶＡ）製等のスポンジでスクラブ洗浄する態様；等が挙げられる。これらの処理は、研磨対象物が表面処理液（２）に浸漬された状態で行ってもよい。工程（２）の他の態様として、研磨対象物を表面処理液（２）に浸漬して超音波を付与する態様；研磨対象物の表面に高圧の表面処理液（２）を噴射する態様；等が挙げられる。これらは１種を単独でまたは２種以上を組み合わせて行うことができる。例えば、スクラブ洗浄と超音波付与とを順次にまたは並行して行ってもよい。
【０１０１】
（工程（Ｐ））
ここに開示される研磨物製造方法は、工程（１）に先立って行われるポリシング工程（以下「工程（Ｐ）」ともいう。）をさらに含み得る。工程（Ｐ）を含む態様によると、ポリシング工程全体の所要時間を短縮して研磨物の生産性を高める効果が実現され得る。また、工程（Ｐ）を実施することにより、例えば、ポリシング工程の開始時に存在する欠陥（例えば凹み欠陥）が効率よく解消され得る。工程（Ｐ）は、１種類の研磨用組成物を使用する１つのポリシング工程であってもよく、２種以上の研磨用組成物を順次に使用して行われる２以上のポリシング工程を含んでもよい。
【０１０２】
工程（Ｐ）に使用する研磨用組成物（以下「研磨用組成物（Ｐ）」ともいう。）は特に限定されない。例えば、砥粒としては、工程（１）に用いられる研磨用組成物（１）について例示したシリカＳ以外の砥粒およびシリカＳのいずれも使用可能である。研磨用組成物（Ｐ）がシリカＳを含む場合、該シリカＳは、研磨用組成物（１）に含まれるシリカＳと同一であってもよく、異なってもよい。研磨用組成物（Ｐ）に含まれるシリカＳと、研磨用組成物（１）に含まれるシリカＳとの相違は、例えば、粒子径、粒子形状、密度その他の特性の１または２以上における相違であり得る。
【０１０３】
研磨用組成物（Ｐ）に含まれる砥粒の平均一次粒子径Ｄ１Ｐは、研磨用組成物（１）に含まれるシリカＳの平均一次粒子径Ｄ１Ｓと同等またはそれ以上であることが好ましい。例えば、Ｄ１Ｐ／Ｄ１Ｓを１〜１００とすることができ、通常は２〜５０とすることが適当である。好ましい一態様において、研磨用組成物（Ｐ）に含まれる砥粒として、Ｄ１Ｐが１０ｎｍ〜１０００ｎｍ（より好ましくは２０ｎｍ〜７００ｎｍ、さらに好ましくは３０ｎｍ〜５００ｎｍ）程度のものを好ましく採用し得る。
【０１０４】
研磨用組成物（Ｐ）が砥粒としてシリカ粒子を含む場合、該シリカ粒子としては、シリカＳおよびシリカＮＳのいずれも使用可能である。特に限定するものではないが、平均一次粒子径Ｄ１が１０ｎｍ〜１０００ｎｍ（より好ましくは２０ｎｍ〜７００ｎｍ、さらに好ましくは３０ｎｍ〜５００ｎｍ、例えば３０ｎｍ〜２００ｎｍ）程度のシリカ粒子を研磨用組成物（Ｐ）の砥粒として好ましく採用し得る。研磨用組成物（１）に含まれるシリカＳの１〜５０倍（より好ましくは１．５〜３０倍、例えば２〜２０倍）の平均一次粒子径Ｄ１を有するシリカ粒子が好ましい。
【０１０５】
研磨用組成物（Ｐ）が砥粒としてシリカ粒子を含む場合、該シリカ粒子の形状（外形）は特に限定されず、球形であってもよく、非球形であってもよい。非球形の具体例としては、ピーナッツ形状（すなわち、落花生の殻の形状）、繭形状、突起付き形状（例えば、金平糖形状）、ラグビーボール形状等が挙げられる。シリカ粒子は、同形状の１種を単独で使用してもよく、形状の異なる２種以上を組み合わせて使用してもよい。なかでも、ピーナッツ形状、繭形状、突起付き形状を有するシリカ粒子が好ましく、突起付きシリカ粒子がより好ましい。
【０１０６】
研磨対象物がガラス材料である場合、研磨用組成物（Ｐ）に好ましく使用し得る砥粒として、セリア、ジルコニア、チタニアおよびシリカが例示される。なかでも好ましいものとしてセリアおよびシリカが挙げられる。セリアとしては、平均一次粒子径Ｄ１が１０ｎｍ〜１０００ｎｍ（より好ましくは３０ｎｍ〜７００ｎｍ、さらに好ましくは１００ｎｍ〜５００ｎｍ）程度の粒子を好ましく使用し得る。
【０１０７】
研磨用組成物（Ｐ）における砥粒含有量は特に限定されない。例えば、上述した研磨液または濃縮液と同様の砥粒含有量を、研磨用組成物（Ｐ）における砥粒の含有量にも適用することができる。
【０１０８】
研磨用組成物（Ｐ）は、典型的には、上記のような砥粒を分散させる溶媒を含む。溶媒としては、研磨用組成物（１）と同様のものを好ましく用いることができる。
【０１０９】
研磨用組成物（Ｐ）のｐＨは特に制限されず、例えばｐＨ１２．０以下（典型的にはｐＨ１．０〜１２．０）とすることができ、ｐＨ１０．０以下（典型的にはｐＨ１．０〜１０．０）としてもよい。好ましい一態様において、研磨用組成物（Ｐ）のｐＨは、ｐＨ９．０以下（例えばｐＨ２．０〜９．０）とすることができ、ｐＨ８．０以下（典型的にはｐＨ２．５〜８．０、例えばｐＨ３．０〜８．０）とすることがより好ましい。上記ｐＨは、例えば、ガラス磁気ディスク基板等のガラス基板の製造において好ましく適用され得る。砥粒としてセリアを用いる場合、研磨用組成物（Ｐ）のｐＨは、例えばｐＨ３．０〜９．０とすることができ、ｐＨ４．０〜８．０としてもよく、さらにはｐＨ５．０〜７．５としてもよい。ｐＨの調整には、必要に応じて、研磨用組成物（１）と同様のｐＨ調整剤等を使用することができる。
【０１１０】
研磨用組成物（Ｐ）は、必要に応じて、研磨用組成物（１）と同様の公知の添加剤（例えば水溶性高分子等）を含有してもよい。添加剤として水溶性高分子を含む場合、その使用量は、通常、０．０５ｇ／Ｌ〜２０ｇ／Ｌとすることが適当であり、１ｇ／Ｌ〜１０ｇ／Ｌとすることが好ましい。ここに開示される技術は、研磨用組成物（Ｐ）が酸化剤を実質的に含まない態様で好ましく実施され得る。かかる組成の研磨用組成物（Ｐ）は、例えば、研磨対象物がガラス材料（ガラス磁気ディスク基板等）である態様において好ましく採用され得る。好ましい一態様において、研磨用組成物（Ｐ）は、砥粒、溶媒、ｐＨ調整剤（例えば酸）および必要に応じて使用される水溶性高分子から実質的に構成され得る。
【０１１１】
工程（Ｐ）は、研磨パッドを有する研磨機を用い、該研磨機にセットされている研磨対象物と上記研磨パッドとの間に研磨用組成物（Ｐ）を含有する研磨液を供給しながら上記研磨対象物と上記研磨パッドとを相対移動させる態様で好ましく実施され得る。研磨機としては、工程（１）と同様、研磨対象物の形状や研磨目的に応じた公知の研磨機を適宜採用し得る。工程（Ｐ）に使用する研磨パッドの種類は特に限定されない。例えば、不織布タイプ、スウェードタイプ、砥粒を含むもの、砥粒を含まないもの等のいずれを用いてもよい。砥粒を含まない研磨パッドの使用が好ましく、なかでもスウェードタイプの研磨パッドが好ましい。研磨液の供給終了に続いてリンス処理を行ってもよい。このリンス処理は、例えば、工程（１）におけるリンス処理と同様にして行うことができる。
【０１１２】
（洗浄処理）
ここに開示される技術は、工程（１）と工程（２）との間で研磨対象物の洗浄を行う態様で実施することができる。ここでいう洗浄とは、典型的には研磨機外で行われる処理である。例えば、工程（１）と工程（２）とを異なる研磨機により行う場合、工程（１）に用いた研磨機Ａから研磨対象物を取り外して工程（２）に用いる研磨機Ｂに移動させる間に上記洗浄を行う態様を好ましく採用し得る。洗浄は、１または２以上の適当な洗浄液（典型的には、粒子を含まない洗浄液）を用いて行うことができる。例えば、汎用の超音波洗浄やスクラブ洗浄等を、単独であるいは組み合わせて行うことができる。
【０１１３】
洗浄後の研磨対象物は、イソプロピルアルコール（ＩＰＡ）蒸気による乾燥、温風による乾燥、スピン乾燥等の公知の方法により乾燥させてもよく、あるいは乾燥させなくてもよい。好ましい一態様において、洗浄後の研磨対象物を乾燥させることなく次工程（例えば工程（２））を開始することができる。このことによって、工程（２）においてフィルム状物質が除去されやすくなる傾向にある。
【０１１４】
ここに開示される技術は、また、工程（１）と工程（２）との間で研磨対象物の洗浄を行わない態様でも好ましく実施され得る。例えば、研磨機Ａを用いて工程（１）を実施した後、研磨対象物の洗浄を行うことなく、工程（１）に用いた研磨機Ａとは異なる研磨機Ｂを用いて工程（２）を行う態様を好ましく採用し得る。ここに開示される技術によると、かかる態様においてもフィルム状物質の付着による欠陥を効率よく低減し得る。工程（１）の終了から工程（２）の開始までの間に研磨対象物の表面を乾燥させないことが好ましい。これにより、工程（２）を行うことの効果がよりよく発揮され、より表面品質のよい研磨物が製造され得る。
【０１１５】
（乾燥）
ここに開示される技術は、上記洗浄後の乾燥に限らず、工程（１）の終了から工程（２）の開始までの間に研磨対象物の表面を乾燥させない態様で好ましく実施され得る。すなわち、工程（１）の終了から工程（２）の開始までの間、研磨対象物の表面が濡れた状態に維持される態様で好ましく実施され得る。このことによって、工程（１）において付着し得るフィルム状物質が研磨対象物表面に強く固着することが抑制され、工程（２）においてフィルム状物質が除去されやすくなる傾向にある。したがって、より表面品質のよい研磨物が製造され得る。
【実施例】
【０１１６】
以下、本発明に関するいくつかの実施例を説明するが、本発明をかかる実施例に示すものに限定する意図ではない。
【０１１７】
＜実施例１＞
以下の研磨工程を表１に示す順序で実施して、ガラス基板の研磨を行った。ガラス基板としては、直径６５ｍｍ（約２．５インチ）の磁気ディスク用アルミノシリケートガラス基板を使用した。工程（Ｐ）および工程（１）は同じ研磨機を用いて連続して行った。
【０１１８】
（工程（Ｐ））
イオン交換水中に、セリア（平均一次粒子径３００ｎｍ）を５重量％、ポリアクリル酸（重量平均分子量約２０００）を０．５重量％の濃度で含み、ｐＨ６に調整された研磨用組成物（Ｐ）を研磨液に使用して、以下の研磨条件（Ａ）でガラス基板を研磨した。
【０１１９】
［研磨条件（Ａ）］
研磨機Ａ：スピードファム社製の両面研磨装置、型式「９Ｂ−５Ｐ」
研磨パッド：スウェードパッド
研磨圧力：１３０ｇ／ｃｍ２
上定盤回転数：１３ｒｐｍ
下定盤回転数：４０回転／分
研磨液の供給レート：１５０ｍＬ／分（掛け流し）
研磨液の温度：２５℃
研磨時間：２０分間
（その後、研磨液に代えてイオン交換水を３０秒間供給するリンス処理を行った。）
【０１２０】
（工程（１））
珪砂を出発原料とするケイ酸アルカリ含有液に由来するコロイダルシリカ（シリカＳ；平均一次粒子径は１７ｎｍ）をイオン交換水中に１２．６重量％の濃度で含み、クエン酸でｐＨ３に調整された研磨用組成物（１）を研磨液に使用する他は、研磨条件（Ａ）と同様にしてガラス基板を研磨した。
【０１２１】
（洗浄−乾燥処理）
工程（１）を終えたガラス基板を以下の条件で洗浄し、乾燥させた。
［洗浄条件］
対象のガラス基板を、１２０ｋＨｚの超音波を付与したアルカリ洗浄液（スピードファムクリーンシステム（株）から入手可能な「ＣＳＣ−１０２Ｂ」を体積基準で２００倍に希釈したもの）に浸漬した後、１２０ｋＨｚの超音波を付与した純水中でＰＶＡ製スポンジによるスクラブ洗浄を行い、次いで９５０ｋＨｚの超音波を付与したイオン交換水に浸漬した後、イソプロピルアルコール（ＩＰＡ）雰囲気中に引き上げて乾燥させた。
【０１２２】
（工程（２））
アルコキシド法により製造されたコロイダルシリカ（平均一次粒子径Ｄ１は２５ｎｍ）をイオン交換水中に１２．６重量％の濃度で含み、クエン酸でｐＨ３に調整された表面処理液（２）を使用して、以下の表面処理条件（Ｂ）でガラス基板の表面処理を行った。
【０１２３】
［表面処理条件（Ｂ）］
研磨機Ｂ：スピードファム社製の両面研磨装置、型式「９Ｂ−５Ｐ」
研磨パッド：スウェードパッド
研磨圧力：１３０ｇ／ｃｍ２
上定盤回転数：１３ｒｐｍ
下定盤回転数：４０回転／分
表面処理液の供給レート：１５０ｍＬ／分（掛け流し）
表面処理液の温度：２５℃
表面処理時間：１０分間
（その後、表面処理液に代えてイオン交換水を３０秒間供給するリンス処理を行った。）
【０１２４】
＜実施例２＞
本例では、工程（１）を終えたガラス基板を、そのまま、表面が濡れたままの状態で研磨機Ｂにセットした。すなわち、工程（１）と工程（２）との間で上記洗浄−乾燥処理を行わなかった。その他の点は実施例１と同様にしてガラス基板を研磨した。
【０１２５】
＜実施例３＞
本例では、工程（Ｐ）の後に上記洗浄−乾燥処理を行い、研磨機Ｂを用いて工程（１）および工程（２）を連続して行った。その他の点は実施例１と同様にしてガラス基板を研磨した。
【０１２６】
＜実施例４，５＞
工程（１）に先立って工程（Ｐ）を行わない他は実施例１，２とそれぞれ同様にしてガラス基板を研磨した。
【０１２７】
＜比較例１＞
工程（１）の後に工程（２）を行わない他は実施例３と同様にしてガラス基板を研磨した。
【０１２８】
研磨後のガラス基板を上記の洗浄条件で洗浄した後、以下の評価を行った。
【０１２９】
＜欠陥評価＞
各例に係るガラス基板の表面をＫＬＡ  Ｔｅｎｃｏｒ社製の検査装置「ＣａｎｄｅｌａＯＳＡ７１００」で検査し、所定の領域（ディスク中心からの半径位置が２０ｍｍ〜３１ｍｍの領域）における欠陥の所在を検出した。次いで、該ガラス基板を上記の洗浄条件で再洗浄した後、再洗浄前と同じ領域を同様に検査して欠陥の所在を検出した。そして、再洗浄後の検査において再洗浄前と同じ位置に検出された欠陥を「残留欠陥」としてカウントした。
【０１３０】
上記欠陥評価の結果を、比較例１を１００％とする相対値に換算して表１に示す。残留欠陥が多いことは、再洗浄によっても除去できない強固な付着物による欠陥が多いことを意味する。表１には、各実施例および比較例に係る研磨プロセスの概要を併せて示している。各研磨プロセスは、表の上から下へと順に実施される。
【０１３１】
【表１】
0006513454.tif 000002
【０１３２】
表１に示されるように、シリカＳを含む研磨用組成物による工程（１）の後に、シリカＮＳ（ここでは、アルコキシド法コロイダルシリカ）を含む表面処理液により工程（２）を行った実施例１〜５によると、工程（１）の後に工程（２）を行わない比較例１に比べて、残留欠陥を大幅に低減することができた。実施例１と実施例３との対比から、工程（１）と工程（２）とを異なる研磨機で行うことにより、残留欠陥をよりよく低減し得ることがわかる。また、実施例１と実施例２との対比から、工程（１）の後、工程（２）の開始まで研磨対象物の表面を濡れた状態に保つことにより、工程（２）において残留欠陥を低減する効果が向上し得ることがわかる。実施例４と実施例５との対比においても同様の傾向がみられる。なお、実施例４，５の残留欠陥が実施例１，２に比べて多いのは、ここで適用した研磨条件ではフィルム状物質の付着以外の理由による欠陥が実施例１，２に比べて多かったためと考えられる。
【０１３３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【図１】
0006513454.tif 000003